(57)【特許請求の範囲】
【請求項１】
Ａ）ｉ）（１７７℃において）５０，０００ｃＰ以下の溶融粘性、
ｉｉ）１．５〜５のＭＷＤ、及び
ｉｉｉ）０．８７０ｇ／ｃｍ３〜０．８８５ｇ／ｃｍ３の密度、の特性を有する無水及び／又はカルボン酸官能化エチレン／アルファオレフィンインターポリマーと、
Ｂ）粘着性付与剤と、
Ｃ）ワックスと、
Ｄ）エチレン／アルファオレフィンインターポリマーを含む、組成物であって、
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性の少なくとも１つを有する、組成物。
【請求項２】
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性の少なくとも２つを有する、請求項１に記載の組成物。
【請求項３】
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性を有する、請求項１又は２に記載の組成物。
【請求項４】
前記成分Ａが、組成物の重量に基づき、２０〜６０重量パーセントの量で存在する、請求項１〜３のいずれかに記載の組成物。
【請求項５】
官能化エチレン／アルファオレフィンインターポリマーが、４，０００〜３０，０００ｇ／モルの重量平均分子量（Ｍｗ）を有する、請求項１〜４のいずれかに記載の組成物。
【請求項６】
請求項１〜５のいずれかに記載の組成物を含む物品。
【請求項７】
基体を更に含む、請求項６に記載の物品。
【請求項８】
前記基体が、コーティングした基体、再生紙及びこれらの組み合わせからなる群より選択される、請求項７に記載の物品。
【請求項９】
前記基体が、ワックスコーティングしたクラフト紙又はボール紙、ポリエチレンコーティングしたクラフト紙又はボール紙、二軸配向ポリプロピレン（ＢＯＰＰ）フィルム積層クラフト紙又はボール紙、ポリプロピレン（ＰＰ）フィルム積層クラフト紙又はボール紙、ＰＥＴフィルム積層クラフト紙又はボール紙、クレーコーティングしたクラフト紙又はボール紙、ラッカーコーティングしたクラフト紙又はボール紙、及びこれらの組み合わせからなる群より選択される、請求項７又は８に記載の物品。
【発明の詳細な説明】
【技術分野】
【０００１】
関連出願の参照
本願は、２０１２年６月１５日出願の国際出願第ＰＣＴ／ＣＮ１２／０７６９８６号の優先権を主張する。
【背景技術】
【０００２】
ポリオレフィンベースのホットメルト接着剤は、その良好な性能及び加工性に加えて、場合によってはコスト上の利益のため、最近１０年の間に著しく成長を遂げている。接着剤配合物は、米国特許出願公開第２０１０／０１６０４９７号に開示されている。
【発明の概要】
【発明が解決しようとする課題】
【０００３】
しかしながら、これらの成功にもかかわらず、特定の「接着し難い」基体への接着が困難であるという、用途の偶発的な穴が存在していた。このような基体は、コーティングされた基体及び再生紙から形成される基体を典型的には含む。より具体的には、この「接着し難い」基体としては、例えばクレーコーティング、ワックスコーティング、ポリエチレンフィルム及びコーティング、ポリプロピレンフィルム及びコーティング、二軸配向ポリプロピレン（ＢＯＰＰ）、ポリエチレンテレフタレート（ＰＥＴ）、又はラッカーコーティングしたクラフト紙等の材料が挙げられる。これらの基体は、審美的に魅力が高いので、これらはますます多くの企業にとって、マーケティング目的のために選択する基体となりつつある。「接着し難い」基体への接着を改善した、新たな接着剤組成物に対する必要性が存在する。これらの必要性は、以下に記載する発明によって満たされる。
【課題を解決するための手段】
【０００４】
本発明は、
Ａ）ｉ）（１７７℃において）５０，０００ｃＰ以下の溶融粘性、
ｉｉ）１．５〜５のＭＷＤ、及び
ｉｉｉ）０．８５５〜０．９００ｇ／ｃｃの密度、の特性を有する無水及び／又はカルボン酸官能化エチレン／アルファオレフィンインターポリマーと、
Ｂ）粘着性付与剤と、
Ｃ）ワックスと
を含む組成物を提供する。
【発明を実施するための形態】
【０００５】
上記に示したように、本発明は、
Ａ）（ｉ）（１７７℃において）５０，０００ｃＰ以下の溶融粘性、
ｉｉ）１．５〜５のＭＷＤ、及び
ｉｉｉ）０．８５５〜０．９００ｇ／ｃｃの密度、の特性を有する無水及び／又はカルボン酸官能化エチレン／アルファオレフィンインターポリマーと、
Ｂ）粘着性付与剤と、
Ｃ）ワックスと
を含む組成物を提供する。
【０００６】
本発明の組成物は、ここに記載される２つ以上の実施形態の組み合わせを含んでもよい。
【０００７】
一実施形態において、無水及び／又はカルボン酸官能性エチレン／アルファオレフィンインターポリマーは、無水及び／又はカルボン酸官能性エチレン／アルファオレフィンコポリマーである。好適なアルファオレフィンは、Ｃ３−Ｃ２０アルファオレフィン及び好ましくはＣ３−Ｃ１０アルファオレフィンを含むが、これに限定されるものではない。より好適なアルファオレフィンは、プロピレン、１−ブテン、１−ペンテン、１−ヘキセン、１−ヘプテン及び１‐オクテンを含み、更に好適には、プロピレン、１−ブテン、１−ヘキセン及び１‐オクテンを含む。
【０００８】
一実施形態において、成分Ａは無水及びカルボン酸官能性エチレン／アルファオレフィンインターポリマーである。更なる実施形態において、無水及び／又はカルボン酸官能性エチレン／アルファオレフィンインターポリマーは、無水及び／又はカルボン酸官能性エチレン／アルファオレフィンコポリマーである。
【０００９】
一実施形態において、成分Ａの無水及び／又はカルボン酸官能性エチレン／アルファオレフィンインターポリマーは、無水及びカルボン酸官能性を、ポリマーの重量に基づき、０．５重量パーセント以上、更には０．７重量パーセント以上、更には０．８重量パーセント以上、更には０．９重量パーセント以上、更には１．０重量パーセント以上含む。更なる実施形態において、無水及び／又はカルボン酸官能性エチレン／アルファオレフィンインターポリマーは、無水及び／又はカルボン酸官能性エチレン／アルファオレフィンコポリマーである。
【００１０】
一実施形態において、成分Ａの無水及び／又はカルボン酸官能性エチレン／アルファオレフィンインターポリマーは、無水及びカルボン酸官能性を、ポリマーの重量に基づき、０．９〜１．５重量パーセント、更には０．９〜１．４重量パーセント、更には０．９〜１．３重量パーセント含む。更なる実施形態において、無水及び／又はカルボン酸官能性エチレン／アルファオレフィンインターポリマーは、無水及び／又はカルボン酸官能性エチレン／アルファオレフィンコポリマーである。
【００１１】
一実施形態において、成分Ａの無水及び／又はカルボン酸官能性エチレン／アルファオレフィンインターポリマーは、３５０°Ｆ（１７７℃）において、４０，０００ｃＰ以下、更には３０，０００ｃＰ以下、更には２０，０００ｃＰ以下、更には１５，０００ｃＰ以下の溶融粘度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１２】
一実施形態において、成分Ａの無水及び／又はカルボン酸官能性エチレン／アルファオレフィンインターポリマーは、３５０°Ｆ（１７７℃）において、２，０００ｃＰ以上、更には３，０００ｃＰ以上、更には４，０００ｃＰ以上、更には５，０００ｃＰ以上の溶融粘度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１３】
一実施形態において、無水及び／又はカルボン酸官能性エチレン／アルファオレフィンインターポリマーは、３５０°Ｆ（１７７℃）において、２，０００ｃＰ〜５０，０００ｃＰ、更には３，０００ｃＰ〜４０，０００ｃＰ、更には４，０００ｃＰ〜３０，０００ｃＰ、更には３５０°Ｆ（１７７℃）において５，０００ｃＰ〜２０，０００ｃＰの溶融粘度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１４】
一実施形態において、無水及び／又はカルボン酸官能性エチレン／アルファオレフィンインターポリマーは、５．０以下、更には４．０以下、更には３．０以下、更には２．５以下の分子量分布（Ｍｗ／Ｍｎ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１５】
一実施形態において、無水及び／又はカルボン酸官能性エチレン／アルファオレフィンインターポリマーは、３．０以下、更には２．９以下、更には２．８以下の、分子量分布（Ｍｗ／Ｍｎ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１６】
一実施形態において、無水及び／又はカルボン酸官能性エチレン／アルファオレフィンインターポリマーは、１．１以上、更には１．３以上、更には１．５以上の分子量分布（Ｍｗ／Ｍｎ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１７】
一実施形態において、無水及び／又はカルボン酸官能性エチレン／アルファオレフィンインターポリマーは、２．０以上、更には２．２以上、更には２．５以上の分子量分布（Ｍｗ／Ｍｎ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１８】
一実施形態において、無水及び／又はカルボン酸官能性エチレン／アルファオレフィンインターポリマーは、５０，０００ｇ／モル以下、更には４０，０００ｇ／モル以下、更には３０，０００ｇ／モル以下の、重量平均分子量（Ｍｗ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００１９】
一実施形態において、無水及び／又はカルボン酸官能性エチレン／アルファオレフィンインターポリマーは、２０００ｇ／モル以上、更には３０００ｇ／モル以上、更には４０００ｇ／モル以上の重量平均分子量（Ｍｗ）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２０】
一実施形態において、無水及び／又はカルボン酸官能性エチレン／アルファオレフィンインターポリマーは、３００ｇ／１０分以上、更には４００ｇ／１０分以上、より更には５００ｇ／１０分以上の、メルトインデックス（Ｉ２）又は算出メルトインデックス（Ｉ２）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２１】
一実施形態において、無水及び／又はカルボン酸官能性エチレン／アルファオレフィンインターポリマーは、１５００ｇ／１０分以下、更には１２００ｇ／１０分以下、より更には１０００ｇ／１０分以下の、メルトインデックス（Ｉ２）又は算出メルトインデックス（Ｉ２）を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２２】
一実施形態において、無水及び／又はカルボン酸官能性エチレン／アルファオレフィンインターポリマーは、４０パーセント以下、更には３５パーセント以下、更には３０パーセント以下、更には２５パーセント以下、更には２０パーセント以下の、ＤＳＣにより決定されるパーセント結晶化度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２３】
一実施形態において、無水及び／又はカルボン酸官能性エチレン／アルファオレフィンインターポリマーは、２パーセント以上、更には５パーセント以上、更には１０パーセント以上の、ＤＳＣにより決定されるパーセント結晶化度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２４】
一実施形態において、無水及び／又はカルボン酸官能性エチレン／アルファオレフィンインターポリマーは、０．８５０ｇ／ｃｃ以上、更には０．８５５ｇ／ｃｃ以上、更には０．８６０ｇ／ｃｃ以上の密度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２５】
一実施形態において、無水及び／又はカルボン酸官能性エチレン／アルファオレフィンインターポリマーは、０．９００ｇ／ｃｃ以下、更には０．８９５ｇ／ｃｃ以下、更には０．８９０ｇ／ｃｃ.以下の密度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２６】
一実施形態において、無水及び／又はカルボン酸官能性エチレン／アルファオレフィンインターポリマーは、０．８５５ｇ／ｃｍ３〜０．９００ｇ／ｃｍ３、更には０．８６０ｇ／ｃｍ３〜０．８９５ｇ／ｃｍ３、更には０．８６５ｇ／ｃｍ３〜０．８９０ｇ／ｃｍ３の密度を有する。更なる実施形態において、無水及び／又はカルボン酸官能性エチレン／アルファオレフィンインターポリマーは、無水及び／又はカルボン酸官能性エチレン／アルファオレフィンコポリマーである。
【００２７】
適切な官能性コポリマーは、ＭＡＨグラフト化コポリマー（例えば、ＡＦＦＩＮＩＴＹ ＧＡ １０００Ｒポリオレフィンプラストマー（ダウケミカル社から入手可能））を含む。
【００２８】
一実施形態において、組成物は、成分Ａを、組成物の重量に基づき、２０〜６０重量パーセント、更には３０〜５０重量パーセント含む。
【００２９】
無水及び／又はカルボン酸官能性エチレン／アルファオレフィンインターポリマーは、ここに記載される２つ以上の実施形態の組み合わせを含んでもよい。
【００３０】
無水及び／又はカルボン酸官能性エチレン／アルファオレフィンコポリマーは、ここに記載される２つ以上の実施形態の組み合わせを含んでもよい。
【００３１】
一実施形態において、組成物は、成分Ｄエチレン／アルファオレフィンインターポリマー、更にはエチレン／アルファオレフィンコポリマーを更に含む。好適なアルファオレフィンは、Ｃ３−Ｃ２０アルファオレフィン及び好ましくはＣ３−Ｃ１０アルファオレフィンを含むが、これに限定されるものではない。より好適なアルファオレフィンは、プロピレン、１−ブテン、１−ペンテン、１−ヘキセン、１−ヘプテン及び１‐オクテンを含み、更に好適には、プロピレン、１−ブテン、１−ヘキセン及び１‐オクテンを含む。
【００３２】
一実施形態において、成分Ｄのエチレン／アルファオレフィンインターポリマーは、
ｉ）（１７７℃において）５０，０００ｃＰ未満の溶融粘度、、
ｉｉ）１．２〜３のＭＷＤ、及び
ｉｉｉ）０．８５５〜０．９００ｇ／ｃｃの密度、の特性の少なくとも１つを有する。更なる実施形態において、エチレン／アルファオレフィンインターポリマーは、エチレン／アルファオレフィンコポリマーである。
【００３３】
一実施形態において、成分Ｄのエチレン／アルファオレフィンインターポリマーは、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性の少なくとも２つを有する。更なる実施形態において、エチレン／アルファオレフィンインターポリマーは、エチレン／アルファオレフィンコポリマーである。
【００３４】
一実施形態において、成分Ｄのエチレン／アルファオレフィンインターポリマーは、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性を有する。更なる実施形態において、エチレン／アルファオレフィンインターポリマーは、エチレン／アルファオレフィンコポリマーである。
【００３５】
一実施形態において、成分Ｄのエチレン／アルファオレフィンインターポリマーは、３５０°Ｆ（１７７℃）において、４０，０００ｃＰ以下、更には３０，０００ｃＰ以下、更には２０，０００ｃＰ以下、更には１５，０００ｃＰ以下の溶融粘度を有する。更なる実施形態において、エチレン／アルファオレフィンインターポリマーは、エチレン／アルファオレフィンコポリマーである。
【００３６】
一実施形態において、成分Ｄのエチレン／アルファオレフィンインターポリマーは、３５０°Ｆ（１７７℃）において、２，０００ｃＰ以上、更には３，０００ｃＰ以上、更には５，０００ｃＰ以上の、溶融粘度を有する。更なる実施形態において、エチレン／アルファオレフィンインターポリマーは、エチレン／アルファオレフィンコポリマーである。
【００３７】
一実施形態において、成分Ｄのエチレン／アルファオレフィンインターポリマーは、３５０°Ｆ（１７７℃）において２，０００ｃＰ〜５０，０００ｃＰ、更には３，０００ｃＰ〜４０，０００ｃＰ、更には４，０００ｃＰ〜３０，０００ｃＰ、更には３５０°Ｆ（１７７℃）において５，０００ｃＰ〜２０，０００ｃＰの溶融粘度を有する。更なる実施形態において、エチレン／アルファオレフィンインターポリマーは、エチレン／アルファオレフィンコポリマーである。
【００３８】
一実施形態において、成分Ｄのエチレン／アルファオレフィンインターポリマーは、３．５以下、更には３．０以下、更には２．５以下、更には２．３以下の分子量分布（Ｍｗ／Ｍｎ）を有する。更なる実施形態において、エチレン／アルファオレフィンインターポリマーは、エチレン／アルファオレフィンコポリマーである。
【００３９】
一実施形態において、成分Ｄのエチレン／アルファオレフィンインターポリマーは、１．１以上、更には１．３以上、更には１．５以上、更には１．７以上の分子量分布（Ｍｗ／Ｍｎ）を有する。更なる実施形態において、エチレン／アルファオレフィンインターポリマーは、エチレン／アルファオレフィンコポリマーである。
【００４０】
一実施形態において、成分Ｄのエチレン／アルファオレフィンインターポリマーは、４０，０００ｇ／モル以下、更には３０，０００ｇ／モル以下、更には２５，０００ｇ／モル以下の、重量平均分子量分布（Ｍｗ）を有する。更なる実施形態において、エチレン／アルファオレフィンインターポリマーは、エチレン／アルファオレフィンコポリマーである。
【００４１】
一実施形態において、成分Ｄのエチレン／アルファオレフィンインターポリマーは、２０００ｇ／モル以上、更には３０００ｇ／モル以上、更には４０００ｇ／モル以上の重量平均分子量分布（Ｍｗ）を有する。更なる実施形態において、エチレン／アルファオレフィンインターポリマーは、エチレン／アルファオレフィンコポリマーである。
【００４２】
実施形態では、成分Ｄのエチレン／アルファオレフィンインターポリマーは、４００ｇ／１０分以上、更には６００ｇ／１０分以上、より更には８００ｇ／１０分以上のメルトインデックス（Ｉ２又はＭＩ）又は算出メルトインデックス（Ｉ２又はＭＩ）を有する。更なる実施形態において、エチレン／アルファオレフィンインターポリマーは、エチレン／アルファオレフィンコポリマーである。
【００４３】
一実施形態において、成分Ｄのエチレン／アルファオレフィンインターポリマーは、２０００ｇ／１０分以下、更には１５００ｇ／１０分以下、更には１２００ｇ／１０分以下のメルトインデックス（Ｉ２又はＭＩ）又は算出メルトインデックス（Ｉ２又はＭＩ）を有する。更なる実施形態において、エチレン／アルファオレフィンインターポリマーは、エチレン／アルファオレフィンコポリマーである。
【００４４】
一実施形態において、成分Ｄのエチレン／アルファオレフィンインターポリマーは、４０パーセント以下、更には３５パーセント以下、更には３０パーセント以下、更には２５パーセント以下、更には２０パーセント以下の、ＤＳＣにより決定されるパーセント結晶化度を有する。更なる実施形態において、エチレン／アルファオレフィンインターポリマーは、エチレン／アルファオレフィンコポリマーである。
【００４５】
一実施形態において、成分Ｄのエチレン／アルファオレフィンインターポリマーは、２パーセント以上、更には５パーセント以上、更には１０パーセント以上の、ＤＳＣにより決定されるパーセント結晶化度を有する。更なる実施形態において、エチレン／アルファオレフィンインターポリマーは、エチレン／アルファオレフィンコポリマーである。
【００４６】
一実施形態において、成分Ｄのエチレン／アルファオレフィンインターポリマーは、０．８５５ｇ／ｃｃ以上、更には０．８６０ｇ／ｃｃ以上、更には０．８６５ｇ／ｃｃ以上の密度を有する。更なる実施形態において、エチレン／アルファオレフィンインターポリマーは、エチレン／アルファオレフィンコポリマーである。
【００４７】
一実施形態において、成分Ｄのエチレン／アルファオレフィンインターポリマーは、０．９００ｇ／ｃｃ以下、更には０．８９５ｇ／ｃｃ以下、更には０．８９０ｇ／ｃｃ以下の密度を有する。更なる実施形態において、エチレン／アルファオレフィンインターポリマーは、エチレン／アルファオレフィンコポリマーである。
【００４８】
一実施形態において、成分Ｄのエチレン／アルファオレフィンインターポリマーは、０．８５５ｇ／ｃｍ３〜０．９００ｇ／ｃｍ３、更には０．８６０ｇ／ｃｍ３〜０．８９５ｇ／ｃｍ３、更には０．８６５ｇ／ｃｍ３〜０．８９０ｇ／ｃｍ３の密度を有する。更なる実施形態において、エチレン／アルファオレフィンインターポリマーは、エチレン／アルファオレフィンコポリマーである。
【００４９】
一実施形態において、成分Ｄのエチレン／アルファオレフィンインターポリマーは、均一に分枝した線状インターポリマー及び好ましくはコポリマー、又は均一に分枝した実質的に線状インターポリマー及び好ましくはコポリマーである。
【００５０】
一実施形態において、成分Ｄのエチレン／アルファオレフィンインターポリマーは、均一に分枝した線状インターポリマー及び好ましくはコポリマーである。
【００５１】
一実施形態において、成分Ｄのエチレン／アルファオレフィンインターポリマーは、均一に分枝した実質的に線状インターポリマー及び好ましくはコポリマーである。
【００５２】
エチレン／アルファオレフィンインターポリマーの例としては、ダウケミカル社から入手可能なＡＦＦＩＮＩＴＹ ＧＡポリオレフィンプラストマー、及びクラリアント社から入手されるＬＩＣＯＣＥＮＥパフォーマンスポリマーが挙げられる。本発明のために適切なエチレン／アルファオレフィンインターポリマーの他の例は、米国特許第６,３３５,４１０号、同第６，０５４，５４４号及び同第６，７２３，８１０号に記載される超低分子量エチレンポリマーを含み、これら文献の各々は、参照によりその全体が本明細書に援用される。
【００５３】
一実施形態において、組成物は、成分Ｄを、組成物の重量に基づき、「０を超え」６０重量パーセントまで、更には５〜５０重量パーセント、更には１０〜５０重量パーセント含む。
【００５４】
一実施形態において、成分Ａ対成分Ｄの重量比（Ａ／Ｄ）は、０．２以上、更には０．３以上、更には０．５以上である。
【００５５】
一実施形態において、成分Ａ対成分Ｄの重量比（Ａ／Ｄ）は、１以上、更には２以上、更には３以上である。
【００５６】
一実施形態において、成分Ａ対成分Ｄの重量比（Ａ／Ｄ）は、１〜５０、更には１〜４０、更には１〜３０である。
【００５７】
成分Ｄのエチレン／アルファオレフィンインターポリマーは、ここに記載される２つ以上の実施形態の組み合わせを含んでもよい。
【００５８】
成分Ｄのエチレン／アルファオレフィンコポリマーは、ここに記載される２つ以上の実施形態の組み合わせを含んでもよい。
【００５９】
例示的な粘着付与樹脂の例としては、限定するものではないが、脂肪族、脂環式及び香料炭化水素、並びに、修飾炭化水素及び水素化型、テルペン及び修飾テルペン及び水素化型と、ロジン及びロジン誘導体及び水素化された型、並びにそれらの混合物が挙げられる。適切な粘着性付与剤の例としては、限定するものではないが、ＥＡＳＴＯＴＡＣ Ｈ１００及びＥＡＳＴＯＴＡＣ Ｈ１１５が挙げられ、それぞれ、Ｅａｓｔｍａｎ Ｃｈｅｍｉｃａｌ社より入手可能である。
【００６０】
一実施形態において、組成物は、粘着性付与剤を、１０〜６０重量パーセント、更には１０〜４０重量パーセント含む。更なる実施形態において、粘着性付与剤は、炭化水素であり、更には水素化炭化水素である。
【００６１】
ワックスの例としては、限定するものではないが、パラフィンワックス、ミクロクリスタリンワックス、高比重、低分子量ポリエチレンワックス、ポリプロピレンワックス、熱分解ワックス、副生成物ポリエチレンワックス、フィッシャー−トロプシュワックス、酸化フィッシャー−トロプシュワックス、及び、例えばヒドロキシステアルアミドワックス及び脂肪酸アミドワックス等の官能化されたワックスが挙げられる。高比重・低分子量ポリエチレンワックス、副生成物ポリエチレンワックス及びフィッシャー−トロプシュワックスを含むように用語「合成高溶融点ワックス」を用いることが、従来技術では一般的である。また、他のワックスは、米国特許第６,３３５,４１０号、同第６，０５４，５４４号及び同第６，７２３，８１０号に記載されるものを含み、これらの開示全てが、参照により本明細書に援用される。好適なワックスは、ＳＡＳＯＬワックス（例えば、Ｓａｓｏｌ Ｗａｘ社から入手されるＳＡＳＯＬＷＡＸ Ｈ１）及びフィッシャー−トロプシュワックスを含むが、これに限定されるものではない。
【００６２】
一実施形態において、組成物は、ワックスを、１０〜６０重量パーセント、更には１０〜４０重量パーセント、更には１０〜３０重量パーセント含む。
【００６３】
一実施形態において、組成物は、無水及びカルボン酸官能性を、組成物の重量に基づき、０．１０重量パーセント以上、更には０．１５重量パーセント以上、及び更に０．２０重量パーセント以上、有する。更なる実施形態において、無水及び／又はカルボン酸官能性エチレン／アルファオレフィンインターポリマーは、無水及び／又はカルボン酸官能性エチレン／アルファオレフィンコポリマーである。
【００６４】
一実施形態において、組成物は、１７７℃において、５００〜１０００ｃＰ、更には５５０〜９００ｃＰ、更には６００〜８００ｃＰの溶融粘度を有する。
【００６５】
本発明の組成物は、ここに記載される２つ以上の実施形態の組み合わせを含んでもよい。
【００６６】
成分Ａの無水及び／又はカルボン酸官能性エチレン／アルファオレフィンインターポリマーは、ここに記載される２つ以上の実施形態の組み合わせを含んでもよい。
【００６７】
成分Ｂの粘着性付与剤は、ここに記載される２つ以上の実施形態の組み合わせを含んでもよい。
【００６８】
成分Ｃのワックスは、ここに記載される２つ以上の実施形態の組み合わせを含んでもよい。
【００６９】
成分Ｄのエチレン／アルファオレフィンインターポリマーは、ここに記載される２つ以上の実施形態の組み合わせを含んでもよい。
【００７０】
また、本発明は、本発明の組成物を含む物品を提供する。
【００７１】
更なる実施形態において、この物品は基体を更に備える。更なる実施形態において、基体は、コーティングされた基体、再生紙から形成される基体及びこれらの組み合わせからなる群より選択される。
【００７２】
更なる実施形態内で、基体は、
（１）ワックスコーティングしたクラフト紙又はボール紙、
（２）ポリエチレンコーティングしたクラフト紙又はボール紙、
（３）ＢＯＰＰフィルム積層クラフト紙又はボール紙、
（４）ポリプロピレン（ＰＰ）フィルム積層クラフト紙又はボール紙、
（５）ＰＥＴフィルム積層クラフト紙又はボール紙、
（６）クレーコーティングしたクラフト紙又はボール紙、
（７）ラッカーコーティングしたクラフト紙又はボール紙、並びに
（８）これらの組み合わせ（例えば、（１）の後に、（２）又は（１）又は（４））
からなる群より選択される。
【００７３】
本発明の物品は、ここに記載される２つ以上の実施形態の組み合わせを含んでもよい。
【００７４】
本発明の組成物は、ＥＶＡ及びポリオレフィンに基づく従来の接着剤と比較して、特に広範囲にわたる温度（冷凍庫から電子レンジまで）で接着するための、より良好な全体の接着性パフォーマンス及び柔軟性を提供することが見出された。
【００７５】
エチレン／アルファオレフィンインターポリマー（成分Ａのためのベースポリマー）
無水及び／又はカルボン酸官能性エチレン／アルファオレフィンインターポリマーを生成するために用いられる塩基ポリマーは、エチレン／アルファオレフィンインターポリマーである。
【００７６】
また、以下の実施形態も、成分Ｄのエチレン／アルファオレフィンコポリマーに適用してもよい。
【００７７】
一実施形態において、エチレン／アルファオレフィンインターポリマーは、エチレン／アルファオレフィンコポリマーである。好適なアルファオレフィンは、Ｃ３−Ｃ２０アルファオレフィン更にはＣ３−Ｃ１０アルファオレフィンを含むが、これに限定されるものではない。より好適なアルファオレフィンは、プロピレン、１−ブテン、１−ペンテン、１−ヘキセン、１−ヘプテン及び１‐オクテンを含み、更に好適には、プロピレン、１−ブテン、１−ヘキセン及び１‐オクテンを含む。
【００７８】
一実施形態において、エチレン／アルファオレフィンインターポリマーは、３５０°Ｆ（１７７℃）において、５０，０００ｃＰ以下、更には４０，０００ｃＰ以下、、更には３０，０００ｃＰ以下の溶融粘度を有する。更なる実施形態において、エチレン／アルファオレフィンインターポリマーは、エチレン／アルファオレフィンコポリマーである。
【００７９】
一実施形態において、エチレン／アルファオレフィンインターポリマーは、３５０°Ｆ（１７７℃）において、２，０００ｃＰ以上、更には４，０００ｃＰ以上、更には５，０００ｃＰ以上の溶融粘度を有する。更なる実施形態において、エチレン／アルファオレフィンインターポリマーは、エチレン／アルファオレフィンコポリマーである。
【００８０】
一実施形態において、エチレン／アルファオレフィンインターポリマーは、３５０°Ｆ（１７７℃）において、２，０００ｃＰ〜２０，０００ｃＰ、更には４，０００ｃＰ〜１６，０００ｃＰ、更には５，０００ｃＰ〜１０，０００ｃＰの溶融粘度を有する。更なる実施形態において、エチレン／アルファオレフィンインターポリマーは、エチレン／アルファオレフィンコポリマーである。
【００８１】
一実施形態において、エチレン／アルファオレフィンインターポリマーは、５以下、更には４以下、更には３以下の分子量分布（Ｍｗ／Ｍｎ）を有する。更に、エチレン／アルファオレフィンインターポリマーは、１．１〜３．５、更には１．１〜３、更には１．１〜２．５の分子量分布を有する。更なる実施形態において、エチレン／アルファオレフィンインターポリマーは、エチレン／アルファオレフィンコポリマーである。
【００８２】
一実施形態において、エチレン／アルファオレフィンインターポリマーは、５００ｇ／１０分以上、更には８００ｇ／１０分以上、更には１０００ｇ／１０分以上の、メルトインデックス（Ｉ２又はＭＩ）又は算出メルトインデックス（Ｉ２）を有する。更なる実施形態において、エチレン／アルファオレフィンインターポリマーは、エチレン／アルファオレフィンコポリマーである。
【００８３】
一実施形態において、エチレン／アルファオレフィンインターポリマーは、４０パーセント以下、更には３０パーセント以下、更には２０パーセント以下の、ＤＳＣにより決定されるパーセント結晶化度を有する。更なる実施形態において、エチレン／アルファオレフィンインターポリマーは、エチレン／アルファオレフィンコポリマーである。
【００８４】
一実施形態において、エチレン／アルファオレフィンインターポリマーは、２パーセント以上の、更には５パーセント以上の、更には１０パーセント以上の、ＤＳＣにより決定されるパーセント結晶化度を有する。更なる実施形態において、エチレン／アルファオレフィンインターポリマーは、エチレン／アルファオレフィンコポリマーである。
【００８５】
一実施形態において、エチレン／アルファオレフィンインターポリマーは、２〜３０パーセント、更には５〜２５パーセント、更には１０〜２０パーセントの、ＤＳＣにより決定されるパーセント結晶化度を有する。更なる実施形態において、エチレン／アルファオレフィンインターポリマーは、エチレン／アルファオレフィンコポリマーである。
【００８６】
一実施形態において、エチレン／アルファオレフィンインターポリマーは、１０〜２７パーセント、更には１５〜２５パーセント、更には１８〜２３パーセントの、ＤＳＣにより決定されるパーセント結晶化度を有する。更なる実施形態において、エチレン／アルファオレフィンインターポリマーは、エチレン／アルファオレフィンコポリマーである。
【００８７】
一実施形態において、エチレン／アルファオレフィンインターポリマーは、０．８５５ｇ／ｃｃ以上の、更には０．８６０ｇ／ｃｃ以上の、更には０．８６５ｇ／ｃｃ以上の、密度を有する。更なる実施形態において、エチレン／アルファオレフィンインターポリマーは、エチレン／アルファオレフィンコポリマーである。
【００８８】
一実施形態において、エチレン／アルファオレフィンインターポリマーは、０．９００ｇ／ｃｃ以下の、更には０．８９５ｇ／ｃｃ以下、更には０．８９０ｇ／ｃｃ以下の密度を有する。更なる実施形態において、エチレン／アルファオレフィンインターポリマーは、エチレン／アルファオレフィンコポリマーである。
【００８９】
一実施形態において、エチレン／アルファオレフィンインターポリマーは、０．８５５ｇ／ｃｍ３〜０．９００ｇ／ｃｍ３、更には０．８６０ｇ／ｃｍ３〜０．８９５ｇ／ｃｍ３、更には０．８６５ｇ／ｃｍ３〜０．８９０ｇ／ｃｍ３の密度を有する。更なる実施形態において、エチレン／アルファオレフィンインターポリマーは、エチレン／アルファオレフィンコポリマーである。
【００９０】
一実施形態において、エチレン／アルファオレフィンインターポリマーは、０．８７０ｇ／ｃｍ３〜０．８８５ｇ／ｃｍ３、更には０．８７２ｇ／ｃｍ３〜０．８８２ｇ／ｃｍ３、更には０．８７５ｇ／ｃｍ３〜０．８８０ｇ／ｃｍ３の密度を有する。更なる実施形態において、エチレン／アルファオレフィンインターポリマーは、エチレン／アルファオレフィンコポリマーである。
【００９１】
エチレン／アルファオレフィンコポリマーの一部の例では、ダウケミカル社から入手可能なＡＦＦＩＮＩＴＹ ＧＡポリオレフィンプラストマー及びクラリアントから入手されるＬＩＣＯＣＥＮＥパフォーマンスポリマーを含む。本発明のための適切なエチレン／アルファオレフィンポリマーの他の例は、米国特許第６，３３５，４１０号、同第６，０５４，５４４号及び第同６，７２３，８１０号に記載される超低分子量エチレンポリマーを含み、これらは参照によりその全体が本明細書に援用される。
【００９２】
一実施形態において、エチレン／アルファオレフィンインターポリマーは、均一に分枝された直鎖インターポリマー更にはコポリマー、又は均一に分枝された実質的に直鎖のインターポリマー更にはコポリマー、である。
【００９３】
一実施形態において、エチレン／アルファオレフィンインターポリマーは、均一に分枝された直鎖インターポリマー、更にはコポリマーである。
【００９４】
一実施形態において、エチレン／アルファオレフィンインターポリマーは、均一に分枝された実質的に直鎖のインターポリマー、更にはコポリマーである。
【００９５】
用語「均一に」及び「均一に分枝された」は、アルファオレフィンコモノマーが所与のポリマー分子中でランダムに分布し、かつ、ポリマー分子の全てが同一又は実質的に同一の、コモノマー対エチレン比率を有する、エチレン／アルファオレフィンインターポリマーのことをいう場合に用いられる。
【００９６】
均一分枝直鎖エチレンインターポリマーは、重合してインターポリマーになるコモノマーに由来する長分枝鎖を有しないが短分枝鎖を有し、かつ、同じポリマー鎖中及び異なるポリマー鎖間の両方で均一に分布される、エチレンポリマーである。これらのエチレン／アルファオレフィンインターポリマーは、鎖状ポリマー骨格鎖を有するが、測定可能な長い分枝鎖を有さず、分子量分布が狭い。この種のポリマーは、例えば、Ｅｌｓｔｏｎによる米国特許第３,６４５,９９２号に開示され、次にこのポリマーをビス−メタロセン触媒を用いて生産するプロセスは、例えば欧州特許第０１２９３６８号、欧州特許第０２６０９９９号、米国特許第４,７０１,４３２号、米国特許第４,９３７,３０１号、米国特許第４,９３５,３９７号、米国特許第５,０５５,４３８号、及び国際公開第９０／０７５２６号に示されるように開発され、これらの各々は、参照により本明細書に援用される。前述のように、直鎖低密度ポリエチレンポリマー又は直鎖高密度ポリエチレンポリマーの場合のように、均一分枝直鎖エチレンインターポリマーは、長い分枝鎖を有していない。均一分枝直鎖エチレン／アルファオレフィンインターポリマーの商業例としては、三井化学会社から入手されるＴＡＦＭＥＲポリマー、及びエクソンモービル化学会社から入手されるＥＸＡＣＴ及びＥＸＣＥＥＤポリマーが挙げられる。
【００９７】
均一分枝略直鎖エチレン／アルファオレフィンインターポリマーは、米国特許第５,２７２,２３６号、第５，２７８，２７２号、同第６，０５４，５４４号、同第６，３３５，４１０号及び同第６，７２３，８１０号に記載され、これらの各々は、参照により本明細書に援用される。略直鎖エチレン／アルファオレフィンインターポリマーは、長い分枝鎖を有する。長鎖分枝は、ポリマー骨格鎖と同じコモノマー分布を有し、ポリマー骨格鎖の長さと同じ長さを有することができる。「略直鎖」とは、典型的には、平均して、「１０００個の炭素当たり０．０１個の長鎖分枝」から「１０００個の炭素当たり３個の長鎖分枝」までで置換されるポリマーのことをいう。長鎖分枝の長さは、１つのコモノマーをポリマー骨格鎖に取込んで形成される短鎖状分枝の炭素長さよりも長い。
【００９８】
一部のポリマーは、１０００個の全炭素当たり０．０１の長鎖分枝から１０００個の全炭素当たり３つの長鎖分枝まで、更には１０００個の全炭素当たり０．０１の長鎖分枝から１０００個の全炭素当たり２つの長鎖分枝まで、更には１０００個の全炭素当たり０．０１の長鎖分枝から１０００個の全炭素当たり１つの長鎖分枝まで、置換されてもよい。
【００９９】
略直鎖エチレン／アルファオレフィンインターポリマーは、均一分枝エチレンポリマーの独自の種類を生成する。それらは、上で示したように、従来の均一分枝直鎖エチレン／アルファオレフィンインターポリマーの有名な種類とは、実質的に異なっており、更に、それらは、従前の不均一な「チーグラー‐ナッタ触媒重合」直鎖エチレンポリマー（例えば、Ａｎｄｅｒｓｏｎらにより米国特許第４，０７６，６９８号に開示される技術を用いて製造される、例えば、極低密度ポリエチレン（ＵＬＤＰＥ）、直鎖低密度ポリエチレン（ＬＬＤＰＥ）または、高密度ポリエチレン（ＨＤＰＥ））と同じ種類ではなく、すなわち高圧、フリーラジカル誘導、多分枝ポリエチレン、例えば低密度ポリエチレン（ＬＤＰＥ）、エチレン−アクリル酸（ＥＡＡ）コポリマー及びエチレン酢酸ビニル（ＥＶＡ）コポリマー等とは同じ種類ではない。
【０１００】
本発明に有用な均一分枝、略直鎖エチレン／アルファオレフィンインターポリマーは、たとえそれらが比較的狭い分子量分布を有するとしても、優れた加工性を有する。驚くべきことに、略直鎖エチレンインターポリマーのＡＳＴＭ Ｄ １２３８によるメルトフロー比（Ｉ１０／Ｉ２）は、広範囲にかつ分子量分布（Ｍｗ／Ｍｎ又はＭＷＤ）と本質的には独立して、変化可能である。この驚くべき挙動は、例えば、Ｅｌｓｔｏｎにより米国特許第３,６４５,９９２号に記載されるような従来の均一分枝直鎖エチレンインターポリマー、及び、例えば、Ａｎｄｅｒｓｏｎらによる米国特許第４，０７６，６９８号に開示される不均一分枝の従来型「チーグラーナッタ重合」直鎖ポリエチレンインターポリマーに、反している。略直鎖エチレンインターポリマーと異なり、直鎖エチレンインターポリマーは（均一又は不均一分枝か否かにかかわらず）、分子量分布が増加すればＩ１０／Ｉ２値も増加するような、流動学的性質を有する。
【０１０１】
長分枝鎖は、１３Ｃ核磁気共鳴（ＮＭＲ）分光法を用いて同定でき、また、Ｒａｎｄａｌｌの方法（Ｒｅｖ．Ｍａｃｒｏｍｏｌ．Ｃｈｅｍ．Ｐｈｙｓ．，Ｃ２９（２＆３），１９８９，ｐ．２８５−２９７）を用いて定量化されることができ、この開示は参照により本明細書に援用される。他の２つの方法は、低角レーザ光散乱検出器（ＧＰＣＬＡＬＬＳ）と結合したゲル浸透クロマトグラフィー及び示差粘度計検出器（ＧＰＣ−ＤＶ）と結合したゲル浸透クロマトグラフィーである。長鎖分枝検出のためのこれらの技術の使用及びその根底にある理論は、文書に十分に裏付けられていた。例えば、Ｚｉｍｍ，Ｂ．Ｈ．ａｎｄＳｔｏｃｋｍａｙｅｒ，Ｗ．Ｈ．，Ｊ．Ｃｈｅｍ．Ｐｈｙｓ．，１７，１３０１（１９４９），及びＲｕｄｉｎ，Ａ．，ＭｏｄｅｒｎＭｅｔｈｏｄｓｏｆＰｏｌｙｍｅｒＣｈａｒａｃｔｅｒｉｚａｔｉｏｎ，ＪｏｈｎＷｉｌｅｙ＆Ｓｏｎｓ，ＮｅｗＹｏｒｋ（１９９１）ｐｐ．１０３−１１２を参照されたい。
【０１０２】
「略直鎖エチレンポリマー」とは対照的に、「直鎖エチレンポリマー」は、ポリマーが、測定可能な又は証明可能な長鎖分枝を欠いていることを意味し、すなわち、ポリマーは、平均で１０００個の炭素当たり０．０１未満の長鎖分枝で置換される。
【０１０３】
エチレン／アルファオレフィンインターポリマーは、ここに記載される２つ以上の実施形態の組み合わせを含んでもよい。
【０１０４】
エチレン／アルファオレフィンコポリマーは、ここに記載される２つ以上の実施形態の組み合わせを含んでもよい。
【０１０５】
添加剤及び用途
典型的には、本発明内で用いられるポリマー及び樹脂は、例えば、ＢＡＳＦによって供給されるＩＲＧＡＮＯＸ１０１０、ＩＲＧＡＮＯＸ１０７６及びＩＲＧＡＦＯＳ１６８等の抗酸化剤等、１つ以上の安定剤で処理される。ポリマーは、押し出し又はその他の溶融成形の前に、１つ以上の安定剤で典型的に処理される。他の高分子添加剤の例としては、限定するものではないが、紫外線吸収剤、静電防止剤、顔料及び染料、造核剤、充填剤、スリップ剤、難燃剤、可塑剤、加工助剤、潤滑油、安定剤、煙阻害剤、粘度制御因子及びブロッキング防止剤が挙げられる。本発明の組成物は、１つ以上の熱可塑性高分子を含んでもよい。
【０１０６】
本発明の組成物は、油を更に有してもよい。油は、接着剤の粘度を低減するために、典型的には使用される。使用される場合、油は、典型的には、接着剤配合物重量に基づき、５０重量パーセント未満、好ましくは４０重量パーセント未満、より好ましくは３５重量パーセント未満の量で、存在する。油の例示的な種類の例としては、限定するものではないが、白色鉱油（ウィトコから入手可能なＫＡＹＤＯＬオイル等）、ＳＨＥＬＬＦＬＥＸ３７１ナフテン油（シェル石油から入手可能）及びＣＡＬＳＯＬ ５５５０（ＣＡＬＵＭＥＴ ＬＵＢＲＩＣＡＮＴＳから入手されるナフテン油）が挙げられる。
【０１０７】
本発明の組成物は、標準的な溶融混合手順によって調製されてもよい。特に、無水マレイン酸グラフト化ポリマー又はブレンド、粘着性付与剤及び他の成分が、均一な混合物が得られるまで、溶融混合されてもよい。スターラー、及び随意加熱機構を備える容器等、接着剤成分を劣化することなく、均一なブレンドを生成するための任意の混合方式が、良好である。接着剤は、（例えばペレット、ピロー、チクレット、ドラジェ又は任意の他の所望の構成）の形態で提供することができる。
【０１０８】
発明の組成物は、様々な用途で用いられてもよく、その例としては、限定するものではないが、ケース及びカートン封着、自動車、グラフィックアート、不織布、パネルアセンブリ、高性能テープ、接触ホットメルト接着剤、板紙塗工、インク、パーソナルケア及び化粧用の物品、シーラント、着色剤及び添加剤濃縮物、カーペット−接着テープ、木工接着剤、及びプロフィールラップ接着剤が挙げられる。
【０１０９】
定義
相反する記載のない限り、全ての試験方法は、本開示の出願日現在のものである。
【０１１０】
本明細書で用いられる用語「組成物」は、組成物、ならびにこの組成物の材料から形成される反応生成物及び分解物を含む、材料の混合物を含む。
【０１１１】
本明細書で用いられる用語「ポリマー」は、同一又は異なるタイプであるか否かにかかわらず、モノマーを重合させることによって調製される高分子化合物のことをいう。総称語ポリマーとは、このように、（痕跡量の不純物がポリマー構造に取り入れられているとの理解を伴って、１種類のモノマーのみから調製されるポリマーを指すために使用する）用語ホモポリマー及び以下画定される用語インターポリマーを包含する。痕跡量の不純物（例えば触媒残留物）は、ポリマー内及び／又はポリマー中に取り入れられてもよい。
【０１１２】
本明細書で用いられる用語「インターポリマー」は、少なくとも２種類の異なるモノマーの重合によって調製されるポリマーのことをいう。総称語インターポリマーとは、このように、コポリマー（２種類の異なるモノマーから調製されるポリマーを支持するために使用される）及び２種類以上の異なるモノマーから調製されるポリマーを含む。
【０１１３】
本明細書で用いられる用語「オレフィンベースのポリマー」は、（ポリマーの重量に基づき）多くの量の、例えばエチレン又はプロピレン等のオレフィンモノマーを重合形態で含むポリマーのことをいい、これは随意に１つ以上のコモノマーを含んでもよい。
【０１１４】
本明細書で用いられる用語「エチレンベースのポリマー」は、（ポリマーの重量に基づき）多くの量のエチレンモノマーを重合形態で含むポリマーのことをいい、これは随意に１つ以上のコモノマーを含んでもよい。
【０１１５】
本明細書で用いられる用語「エチレン／アルファオレフィンインターポリマー」は、（ポリマーの重量に基づき）多くの量のエチレンモノマー及び少なくとも１つのアルファオレフィンを重合形態で含むインターポリマーのことをいう。
【０１１６】
本明細書で用いられる用語「エチレン／アルファオレフィンコポリマー」は、（コポリマーの重量に基づき）多くの量のエチレンモノマー及びアルファオレフィンを唯一の２つのモノマータイプとして重合形態で含むコポリマーのことをいう。
【０１１７】
用語「備える」、「含む」及び「有する」並びにそれらの派生語は、具体的に開示されるか否かを問わず、任意の追加の成分、ステップ又は手順の存在を排除することを意図しない。あらゆる疑義を回避する目的で、用語「備える」の使用を通してクレームされる全ての組成物は、ポリマー又はそうでないにせよ、それとは反対に述べられない限り、任意の追加の添加物、アジュバント又は化合物を含んでもよい。対照的に、用語「本質的には成る」は、操作性に不可欠でないものを除き、以降の説明、任意の他の成分、ステップ又は手順の範囲を排除する。用語「からなる」は、特定的に記載又は列挙されない任意の成分、ステップ又は手順を排除する。
【０１１８】
試験方法
溶融粘度
溶融粘度はＡＳＴＭＤ３２３６（３５０°Ｆ）に従い、ブルックフィールドデジタル粘度計（モデルＤＶ−ＩＩＩ、バージョン３）及び使い捨て式アルミニウムサンプルチャンバを用いて測定される。用いられるスピンドルは、一般に、ＳＣ−３１ホットメルトスピンドルであり、これは、１０〜１００，０００センチポアズの範囲内で粘度を測定するために適切である。サンプルはチャンバ内へ注がれ、それは次いで、ブルックフィールドサーモセルに挿入され、適所にロックされる。サンプルチャンバは、その底部に、ブルックフィールドサーモセルの底部に嵌合するノッチを有しており、これにより、スピンドルが挿入されスピニングされる際に、チャンバが回転出来ないことを確実とする。サンプル（約８〜１０グラムの樹脂）は、溶融したサンプルが、サンプルチャンバの最上部から約１インチ下に来るまで、必要な温度に加熱される。粘度計装置を下げ、スピンドルがサンプルチャンバ内に入れられた。粘度計のブラケットがサーモセルの上に整列するまで、下げ続けられる。粘度計のスイッチを入れ、粘度計のｒｐｍ出力に基づき、全トルクキャパシティーの４０〜６０パーセントの範囲のトルク読み出しを導く剪断速度で動作するように設定する。読み出しは、１分ごとに、約１５分間行われ、又は値が安定するまで行われ、その時点で、最終的な読み出しが記録される。
【０１１９】
メルトインデックス
エチレンベースのポリマーのメルトインデックス（Ｉ２又はＭＩ）は、ＡＳＴＭＤ−１２３８に従って、１９０℃／２．１６ｋｇの条件で、測定される。高Ｉ２ポリマー（Ｉ２が２００ｇ／モル以上）に対して、メルトインデックスは好ましくは、米国特許第６,３３５,４１０号、同第６，０５４，５４４号、同第６，７２３，８１０号に記載のブルックフィールド粘度から算出される。Ｉ２（１９０℃／２．１６ｋｇ）= ３．６１２６［１０（ｌｏｇ（η）−６．６９２８）／−１．１３６３］−９．３１８５１，
式中、η＝  ３５０°Ｆ、ｃＰでの溶融粘度。
【０１２０】
剥離及び剪断強度
ＨＭＡの剥離接着破壊温度（ＰＡＦＴ）及び剪断接着破壊温度（ＳＡＦＴ）は、ＡＳＴＭ Ｄ−４４９８を用いて試験した。４つのサンプルがプログラム可能なオーブン内に配置され、その後、ＰＡＦＴのための「１００ｇの重り」及びＳＡＦＴのための「５００ｇの重り」が、サンプルに取り付けられた。試験用サンプルはオーブン内で３０℃に平衡し、その後、オーブンの温度は０．５℃／分の加熱速度で上昇した。破壊時間が記録され、破壊温度はそれに応じて算出された。
【０１２１】
２枚の６インチ×１２インチのクラフト紙が、積層体に用いられた。下のシートは、１インチのギャップによって分離される２つのマスキングテープを有する。接着剤は、テープでシムを入れられた下のガラス棒によって伸ばされた。上のガラス棒は、圧縮を与える。終了時に、シリコーン紙で過剰な接着剤を捕集した。最終的な接着は、マスキングテープの２つの断片によって決定され、１インチの幅であった。溶融接着剤は１７７℃に加熱され、一番下のシートに供給された。その後ガラス棒を横に速く引き、積層体を作製した。積層シートはトリミングされ、幅方向に１インチ幅の小片に切断された。これらの小片は、中央に「１インチ×１インチ」の接着部を有していた。サンプルは、室温及び５４パーセントＲＨ（相対湿度）で２４時間コンディショニングされた。その後サンプルは、１００ｇが剥離モードで、かつ５００ｇが剪断モードで、オーブン内に配置された。オーブン温度は、３０℃／ｈの速度で上昇した。サンプルは、スイッチから懸架され、このスイッチは、サンプルが破壊した時に作動し、その時間及び温度がコンピュータで記録された。
【０１２２】
熱ストレス
熱ストレス耐性は、包装協会（Ｉｎｓｔｉｔｕｔｅ ｏｆ Ｐａｃｋａｇｉｎｇ Ｐｒｏｆｅｓｓｉｏｎｓ（ＩｏＰＰ）によって作成された方法Ｔ−３００６、「ホットメルト接着剤の熱ストレス耐性を決定する提案された試験方法」"Ｓｕｇｇｅｓｔｅｄ Ｔｅｓｔ Ｍｅｔｈｏｄ ｆｏｒ Ｄｅｔｅｒｍｉｎｉｎｇ ｔｈｅ Ｈｅａｔ Ｓｔｒｅｓｓ Ｒｅｓｉｓｔａｎｃｅ ｏｆ Ｈｏｔ Ｍｅｌｔ Ａｄｈｅｓｉｖｅｓ，"に従って測定された。１つのサンプルを調製するため、２インチ×３〜３／１６インチ及び２インチ×５〜１／２インチの寸法を有する２枚のボール紙クーポン（長さ方向に走行するフルートにより切断される）を、Ｏｌｉｎｇｅｒ Ｂｏｎｄ Ｔｅｓｔｅｒを用いて、「０．０００１４ｌｂ／インチの接着剤」を塗布することにより、接着した。接着剤は、短い方のクーポンの中央で、フルートに直交して塗布され、接着剤が長い方のクーポンの一端から３／４インチとなるよう、これらクーポンが結合された。５つの複製物が、各配合物用に作られた。短い方のクーポンの端がサンプルホルダの端部に整列するよう、各サンプルを、サンプルホルダに投入した。サンプルは、蝶ナットによって固定された幅の広いプレートにより、適所に保持された。「２００ｇの重り」が、接着部から３．９４インチに置かれた。重りは、重りの上に杭を、長い方のクーポン内に作られる穴部内に入るように置くことによって、固定された。サンプルホルダはその後、２４時間、設定温度の熱対流炉に入れられた。接着の少なくとも８０％が破壊しなければ、サンプルは、その試験温度で耐熱度を合格したと考えられた。合格とする最大の熱ストレス耐性が決定されるまで、オーブン温度を変化させた。全ての新しい接着クーポンサンプルが、各試験温度に対して用いられた。
【０１２３】
繊維引裂
各接着剤サンプルの繊維引裂のパーセンテージは、通常のボール紙及び接着し難い基体に対して、室温、−１７℃及び６０℃の異なる３つの温度で評価された。これらの２つの異なる基体の繊維引裂結果が、記録された。接着剤は、３５０°Ｆ／１７７℃に加熱され、「１×３インチ（２５×７６ｍｍ）」の長方形のシートに切断された基体上に塗布された。試験をした接着剤は、約「５ｍｍ／０．２インチ」幅の小片として長手方向に塗布され、スパチュラ又はホットメルトアプリケーターで引き下げられた。その後２枚目の小片が、２秒以内に塗布され、５秒間中圧で保持され、積層された。
【０１２４】
室温及び５４パーセントのＲＨで２４時間コンディショニングされた接着部は、室温、−１７℃及び６０℃の試験温度で、その後引き離された。コンディショニング期間が終わったあと、各接着部はすぐに試験した。１つの隅部の下にスパチュラのブレードを挿入して隅部をたたむことにより、接着部を引き裂いた。接着部は、その後、折り畳まれた隅部を有する側部を上にして、水平面に置かれた。コンディショニング温度を維持するために、積層品を熱源又は冷源にできるだけ近づけて保持し、折り畳まれた隅部を、各シートの長手方向軸に対して、約４５〜９０度の角度でできるだけ素早く手動で引っ張り、接着剤接着部を裂いた。裂けているファイバのパーセントは、２５パーセントの増分、すなわち０パーセント、２５パーセント、５０パーセント、７５パーセント及び１００パーセント、で評価（繊維引裂又はＦＴ）された。特に明記しない限り、ＦＴ試験は、通常５つの反復試験試料で繰り返され、これらの５つの試行の平均を報告した。
【０１２５】
ゲル浸透クロマトグラフィー
エチレンベースポリマーに対する平均分子量及び分子量分布は、Ｐｏｌｙｍｅｒ Ｌａｂｏｒａｔｏｒｉｅｓ Ｍｏｄｅｌ ＰＬ−２１０又はＰｏｌｙｍｅｒ Ｌａｂｏｒａｔｏｒｉｅｓ Ｍｏｄｅｌ ＰＬ−２２０のいずれからなるクロマトグラフィーシステムで決定される。コラム及びカルーセルコンパートメントが、エチレンベースのポリマー用に、１４０℃で動作する。コラムは、３本の、Ｐｏｌｙｍｅｒ Ｌａｂｏｒａｔｏｒｉｅｓ、１０ミクロン、混合Ｂコラムである。溶媒は、１、２、４トリクロロベンゼンである。サンプルは、「５０ミリリットル」の溶媒中「０．１グラムのポリマー」の濃度で調製される。サンプルを調製するために用いられる溶媒は、２００ｐｐｍのブチルオキシトルエン（ＢＨＴ）を含む。１６０℃で２時間軽く撹拌することにより、サンプルは調製される。注入体積は「１００マイクロリットル」であり、流速は１．０ミリリットル／分である。設定されるＧＰＣコラムの検量は、Ｐｏｌｙｍｅｒ Ｌａｂｏｒａｔｏｒｉｅｓ（英国）から購入される狭分子量分布ポリスチレン規格で実行される。ポリスチレン規格ピーク分子量を、以下の式（Ｗｉｌｌｉａｍｓ ａｎｄ Ｗａｒｄ，Ｊ．Ｐｏｌｙｍ．Ｓｃｉ．，Ｐｏｌｙｍ．  Ｌｅｔ．，６，６２１（１９６８）に記載）を用いてポリエチレン分子量に変換する。
Ｍｐｏｌｙｅｔｈｙｌｅｎｅ ＝ Ａ ｘ（Ｍｐｏｌｙｓｔｙｒｅｎｅ）Ｂ，
式中、Ｍは分子量であり、Ａは０．４３１５の値を有し、Ｂは１．０に等しい。
ＶＩＳＣＯＴＥＫ ＴｒｉＳＥＣ ｓｏｆｔｗａｒｅ Ｖｅｒｓｉｏｎ ３．０を用いて、ポリエチレン等の分子量計算は実行された。ポリプロピレンベースのポリマーの分子量は、ＡＳＴＭ Ｄ６４７４．９７１４−１に従ったマーク−ハウインク比率を用いて決定することができ、ポリスチレンに対してはａ=０．７０２、ｌｏｇＫ =−３．９、ポリプロピレンに対しては、ａ=０．７２５、ｌｏｇＫ =−３．７２１である。ポリプロピレンベースのサンプルのために、コラム及びカルーセルコンパートメントは、１６０℃で動作する。
【０１２６】
ＤＳＣ
示差走査熱量測定（ＤＳＣ）は、ポリエチレン（ＰＥ）ベースのサンプル及びポリプロピレン（ＰＰ）ベースのサンプルの結晶化度を測定するために用いられる。約５〜８ミリグラムのサンプルが秤量され、ＤＳＣパン内に置かれる。密閉雰囲気を確保し、蓋部はパンに圧着される。サンプルパンは、ＤＳＣセル内に置かれ、その後、約１０℃／分の速度で、ＰＥについては１８０℃の温度まで（ＰＰについては２３０℃）加熱される。サンプルは、３分間この温度に保たれる。その後、サンプルはＰＥについては−６０℃の温度まで（ＰＰについては−４０℃）１０℃／分の速度で冷却され、３分間等温でその温度に保たれる。次に、完全溶融する（第２の加熱）まで、サンプルは１０℃／分の速度で加熱される。パーセント結晶化度は、溶融熱（Ｈｆ）（第２の熱曲線から決定される）をＰＥについて２９２Ｊ／ｇ（ＰＰについては１６５Ｊ／ｇ）の理論的溶融熱で除し、この量に１００を掛けることにより、以下のように計算される。
（例えば、ＰＥについては、％ｃｒｙｓｔ．＝（Ｈｆ／２９２Ｊ／ｇ）×１００;
ＰＰについては、％ｃｒｙｓｔ．＝（Ｈｆ／１６５Ｊ／ｇ）×１００）
【０１２７】
特に明記しない限り、前述のように、各ポリマーの溶融点（Ｔｍ）は、ＤＳＣから得られる第２の熱曲線から決定される。結晶化温度（Ｔｃ）は、第１の冷却曲線から測定される。
【０１２８】
密度
密度は、ＡＳＴＭＤ−７９２に従って測定される。測定される密度は、「急速な密度」であり、これは、密度が成形時間から１時間後に決定されたことを意味する。
【０１２９】
フーリエ変換赤外分光法（ＦＴＩＲ）分析−無水マレイン酸含有量
無水マレイン酸の濃度は、波数１７９１ｃｍ−１での無水マレイン酸のピーク高さとポリエチレンの場合には波数２０１９ｃｍ−１のポリマー参照ピークとの比によって決定される。無水マレイン酸含有量は、この比率に適当な検量定数を乗算することによって計算される。式１で示すように、マレイン酸グラフト化ポリオレフィン（ポリエチレンのための参照ピークで）に用いられる式は、以下の形を有する。
ＭＡＨ（重量％）＝Ａ×｛［ＦＴＩＲ ＰｅａｋＡｒｅａ@１７９１ｃｍ−１］／［ＦＴＩＲ ＰｅａｋＡｒｅａ ２０１９ｃｍ−１］＋Ｂ×［ＦＴＩＲ ＰｅａｋＡｒｅａ@１７１２ｃｍ−１］／［ＦＴＩＲ_ＰｅａｋＡｒｅａ@２０１９ｃｍ−１］｝（式１）。
【０１３０】
検量定数Ａは、Ｃ１３ＮＭＲ規格を使用して決定することができる。実際の検量定数は、装置及びポリマーに従いわずかに異なってもよい。波数１７１２ｃｍ−１での第２の成分はマレイン酸の存在を説明し、それは新たにグラフト化された材料のために無視できるほどである。しかしながら時間経過により、無水マレイン酸は、湿気の存在によりマレイン酸に迅速に変換される。表面面積によっては、雰囲気条件下で、顕著な加水分解がほんの数日内で起こることがありえる。酸は、波数１７１２ｃｍ−１で異なったピークを有する。式１の定数Ｂは、無水物と酸性基との間の吸光係数の相違のための補正である。
【０１３１】
試料調整手順は、典型的には０．０５〜０．１５ミリメートル厚みで、２つの保護膜の間で、加熱したプレス内で１５０〜１８０℃で１時間、プレスを行うことから始める。マイラ及びテフロン（登録商標）は、サンプルをプラテンから保護する適切な保護膜である。アルミ箔は、決して用いてはならない（無水マレイン酸はアルミニウムと反応する）。プラテンは、約５分間圧力をかけられなければならない（〜１０トン）。サンプルは、室温に冷却され、適当なサンプルホルダ内に置かれ、その後、ＦＴＩＲで調べられる。各検体のスキャンの前に、又は必要に応じて、バックグラウンドスキャンを行うべきである。試験の精度は、＋／−５％未満の固有変動性で、良好である。サンプルは、過度の加水分解を防止するために、乾燥剤と共に保管されるべきである。物品の含水量は、０．１重量パーセントとして測定された。しかしながら、無水物の酸への変換は、温度に対して可逆的であるが、完全な変換のために多くとも１週間を要してもよい。復帰は、１５０℃、真空オーブン内で最も良好に実行され、すなわち良好な真空（ほぼ３０インチＨｇ）が必要とされる。真空が適切なレベルよりも低い場合は、試料は酸化する傾向があり、赤外で約１７４０ｃｍ−１のピークが生じ、これにより、グラフトレベルの値を低くなりすぎる。無水マレイン酸及び酸はそれぞれ、約１７９１及び１７１２ｃｍ−１のピークによって表される。
【０１３２】
フレックスマンドレル
フレックスマンドレル試験は、マンドレル曲げ試験方法（ＡＳＴＭ Ｄ３１１１−９９）に従って完了された。試験小片は、「幅１ｃｍｘ厚さ１．５ｍｍ」の接着剤小片であり、これはマンドレル（径３ｍｍ、６ｍｍ及び１５ｍｍ）上で曲げられていた。試験は、接着が曲げ破壊されるまで、より小さな径のマンドレルで繰り返された。この接着剤の柔軟性は、最も小さな径によって示され、５つの試料中４つは、破壊されなかった。試験は、各温度で実行された。各マンドレル径の結果は、破壊しなかった試験小片のパーセンテージとして報告されてもよい。
【０１３３】
本発明のポリマー、組成物及びプロセス、並びにそれらの使用は、以下の実施例によって十分に説明される。以下の実施例は、本発明を例示する目的で提供されるものであり、本発明の範囲を制限することとして解釈されない。
【０１３４】
実施例
材料
この研究で用いられる材料を表１に列挙する。
【０１３５】
粘着性付与剤は、Ｅａｓｔｍａｎ Ｃｈｅｍｉｃａｌ社により供給された完全水素化炭化水素ＥＡＳＴＯＴＡＣ Ｈ１１５であった。
【０１３６】
用いられたワックスは、ＳＡＳＯＬＷＡＸ Ｈ１であった。ＳＡＳＯＬＷＡＸ Ｈ１は、Ｓａｓｏｌ Ｗａｘ社により供給されるフィッシャー−トロプシュワックスである。
【０１３７】
ＩＲＧＡＮＯＸ １０１０（Ｉ１０１０）は、抗酸化剤として用いられた。
【０１３８】
表１：実施例の接着剤（ＨＭＡ）配合物で用いられたポリマー
【表１】
0006364000.tif 000002
ａ）ＧＰＣの結果。
ｂ)均一分枝エチレン／オクテンコポリマー（例えば、ＡＦＦＩＮＩＴＹ ＧＡ １９００）。
ｃ)ＭＡＨ−ｇ−均一分枝エチレン／オクテンコポリマー。
*メルトインデックスは、以下の方程式から算出されていてもよい（米国特許第６,３３５,４１０号を参照）：Ｉ２（１９０℃／２．１６ｋｇ）= ３．６１２６［１０（ｌｏｇ（η）−６．６９２８）／−１．１３６３］−９．３１８５１，
式中、η＝ ３５０°Ｆ、ｃＰでの溶融粘度。
**該当なし
【０１３９】
ＥＯ０７の調製
６，０００〜１７，０００ｃＰの粘度範囲を有する低分子量エチレン−オクテンコポリマーが、ブルックフィールド粘度を用いて３５０°Ｆで測定された。基準１０００のＭＩ（算出値）、密度０．８７ｇ／ｃｃのエチレン−オクテンコポリマー。
無水マレイン酸（ＭＡＨ−ＤｅＧｕｓｓａ ＤＨＢＰ又は等価物）
必要に応じて過酸化物を希釈するための、Ｈｙｄｒｏｂｒｉｔｅ３８０−水素処理されたパラフィン系オイル。（過酸化物：油の比率は１:１）。
Ｌｕｐｅｒｏｘ １０１−２,５−ビス（ｔｅｒｔ−ブチルパーオキシ）−２,５−ジメチルヘキサン（２９０．４４ｇ／ｍｏｌ）。
バレル、ギヤポンプ及びダイ温度設定：
供給バレル冷却（４９℃）
バレル＃３：１２０℃、注入ポート３ａでマレイン酸、及びポート４ａで過酸化物の注入
バレル＃４−１１：２３５℃
輸送ライン及びギヤポンプ：１５０℃
ダイ：２０４℃
スクリュー回転数３８６ｒｐｍ
ＭＡＨ１６．２５ｌｂ／時間
ＭＡＨ％フィード１．５５％
「１:１油：ＰＯＸ」３．６ｌｂ／時間
「１:１油：ＰＯＸ」％フィード０．３４％
純粋ＰＯＸフィード０．１７％
真空圧力２０ｃｍＨｇ。
【０１４０】
ＥＯ０７（表１参照）は、「９２ｍｍ」の２軸スクリュー押出機（ＴＳＥ）を同時回転させて作製された。プロセスを以下の工程としてまとめる。（ａ）ＴＳＥは、選択されたバレル温度プロフィール及び所望のＲＰＭに設定されるスクリュー回転数での操作に設定された。（ｂ）ポリマーペレットは、重量制御されたオーガーフィーダーにより、所望のポリマー供給速度で、押し出し機の押し出し機ホッパーに供給された。（ｃ）溶融ＭＡＨが、バレルに注入された。（ｄ）過酸化物は、１:１の鉱油溶液を介して目標供給速度で加えられ、ＭＡＨより下流のバレルに注入される。（ｅ）混練ブロックは、反応性成分を分散させ、機械的エネルギーの消耗を通じて高分子溶融体を加熱し、過酸化物開始剤の熱分解後に反応が生じた。（ｆ）揮発性の未反応の成分及び副産物が、真空孔で除去された。（ｇ）溶融物は最後のバレル部内で冷却され、ギヤポンプに供給された。（ｈ）ギヤポンプはダイを供給し、このダイからの溶融物は水中ペレタイザーに供給された。６０秒より長い滞留時間を実現するに十分な長さのペレットスラリー冷却ラインを用いて、ペレットを２５℃未満に冷却した。ペレット化された物品は乾燥され収集された。ＭＡＨ含有量は、０．９重量パーセント以上であった。
【０１４１】
ＨＭＡ配合物
接着剤組成物のための各成分が、アルミニウム容器で秤量され、オーブン内で１時間、１８０℃で予熱された。容器内の成分は、加熱したブロック内でその後、１８０℃で３０分間、「Ｐａｒａｖｉｓｃスタイル」ミキサーヘッドで、１００ＲＰＭで混合された。各接着剤組成物は、ポリマー、ワックス及び粘着性付与剤樹脂を含んでいた。
【０１４２】
基体
合計５つの「接着し難い」基体（基体１〜５）が検討された。
基体１：ポリプロピレンコーティングしたクラフト紙飲料容器。
基体２：コーティングしたボール紙：ワックスコーティングしたボール紙。
基体３：ワックスでラップ被覆された後ポリプロピレンコーティングしたプリンター紙。
基体４：パラフィン系ワックスコーティングした小麦粉袋。
基体５：パラフィン系ワックスコーティングしたメーズミール袋。
また、通常の標準的な国内のボール紙（通常のボール紙）を、接着剤試験の一部においても用いた。
【０１４３】
試験結果
ａ）１７７℃での塗布粘度、ｂ）熱ストレス耐性、ｃ）ＰＡＦＴ及びＳＡＦＴ、ｄ）室温、−１７℃及び６０℃での、通常のボール紙の繊維引裂、及びｅ）室温、−１７℃及び６０℃における基体１の繊維引裂の試験を行った。
【０１４４】
表２は、この研究で用いられるＨＭＡ配合物の特性を示し、「接着がし難い」基体１で実行した試験結果を含む。これらのモデル配合物は、全ポリマー成分が４０重量％であり、官能性高分子の含有量を、「１０重量％」の増分で、０〜４０重量％まで段階的に上昇させて試験した。これらの配合物は、１７７℃で、通常のボール紙及び「接着し難い」基体１上に塗布された。これらの配合物全ての粘度は、５００〜１５００ｃＰであり、これはホットメルト接着剤の最適調剤の必要条件であった。
【０１４５】
現在用いられているＥＶＡベースの接着剤は、室温及び冷凍庫温度では、接着し難い基体に対して非常に限定された接着を示した。繊維引裂が、−１７℃では３４％、及び室温ではほぼ０％、をそれぞれ実現することができた。ＥＯ１９ベースのＭＡＨグラフトなしの接着剤は、−１７℃及び６０℃で通常のボール紙に対して限界の接着性を有した。更に、この接着剤はまた、「接着し難い」基体上で破壊され、これら２つの温度での繊維引裂が約６０％であった。１０重量％のＥＯ１９をＥＯ０７で置換することにより、接着し難い基体上での接着性が大幅に上昇した。接着性の上昇に伴い、熱ストレスも利益を得た。最大熱ストレス値が、配合物において３０重量％及び４０重量％のＥＯ０７で実現された（６０℃熱ストレス試験に合格する）。ＰＡＦＴ及びＳＡＦＴ結果は、熱ストレス試験で観察される傾向と同じに続かなかったものの、容器フラップ（接着剤が塗布された容器の部分で塗布後に容器がその後シールされる）の熱負荷という、実生活の更なる現実的な解釈を反映するために、熱ストレス試験は考慮される。
【０１４６】
全体として、現在のＥＶＡベースの接着剤及びＥＯ１９ベースの接着剤と比較して、ＥＯ０７を含む接着剤は、熱ストレス耐性、通常のボール紙の繊維引裂、及び「接着し難い」基体１の繊維引裂といった接着剤特性上、顕著な改善を示した。ＥＯ０７を２０重量％、３０重量％及び４０重量％で含む組成物は、この基体の上で商業的成功を確実にするのに十分良好であった。
【０１４７】
【表２】
0006364000.tif 000003
【０１４８】
下記の表３は、基体１で結果に基づき最適の配合物を用いた試験結果を示す。ＥＯ１９ベースの配合物が、ＥＯ０７を含む配合物と同様に、室温及び高温で等しく性能を発揮した。冷凍庫温度では、「ＥＯ０７配合物」は、明らかに非常に良好な性能を発揮した。
【０１４９】
表３：接着剤特性
【表３】
0006364000.tif 000004
【０１５０】
ＥＯ０７及びＭＡＨグラフト化ワックスを含む配合物
異なるＭＡＨグラフト化溶液間の性能の相違を更に理解するため、２つの配合物を検討した。第１の配合物は、４０重量％のＥＯ１９及び１０重量％のＡ−Ｃ５７５Ｐ（Ｈｏｎｅｙｗｅｌｌ Ａ−Ｃ５７５Ｐ エチレン無水マレイン酸コポリマー）とした。第２の配合物は、２０重量％のＥＯ１９及び２０重量％のＥＯ０７とした。両方の配合物は、官能化ポリマー（ＥＯ０７）又は官能化ワックス（Ａ−Ｃ  ５７５Ｐ）のいずれかの「０．２０〜０．２２重量％のＭＡＨ基」の類似物含有量を含んでいた。下記の表４を参照されたい。
配合物１（Ｆ１）は、１０重量％のＡ−Ｃ５７５Ｐを含んでいた。Ｆ１におけるワックスからの全ＭＡＨ含有量は、０．２０３重量％である。
配合物２（Ｆ２）は、２０重量％のＥＯ０７を含んでいた。Ｆ２における全ＭＡＨ含有ＭＡＨ−ｇ−ポリマーは、０．２２重量％である。
Ｆ１：４０重量％のＥＯ１９、１０重量％のＡ−Ｃ５７５Ｐ（ｆｎワックス）、１５重量％のＳＡＳＯＬＷＡＸ Ｈ１、３５重量％のＥＡＳＴＯＴＡＣ Ｈ１１５、０．５重量％のＩ１０１０。
Ｆ２：２０重量％のＥＯ１９及び２０重量％のＥＯ０７、２５重量％のＳＡＳＯＬＷＡＸ Ｈ１、３５重量％のＥＡＳＴＯＴＡＣ Ｈ１１５、０．５重量％のＩ１０１０。
【０１５１】
表４：配合物Ｆ１及びＦ２におけるＭＡＨ含有量
【表４】
0006364000.tif 000005
【０１５２】
表５に示すように、Ｆ２において同一のＭＡＨ含有量では、ＭＡＨグラフト化ポリマー（ＥＯ０７）を含む組成物は、特に高温接着、熱ストレス及び柔軟性特性に関して、グラフト化ワックスを含む組成物より良好な全体パフォーマンスを有していた。Ａ−Ｃ ５７５Ｐを含む組成物と比較して、ＥＯ０７を含む組成物は、熱ストレス性能を「７．５℃」上昇することを証明した。また、Ｆ２は、フレックスマンドレル（異なる温度で接着剤の柔軟性を測定する試験）でも、室温及び冷凍庫温度の両方で上回った。
【０１５３】
表５：ＥＯ０７対ＭＡＨグラフト化ワックスの性能
【表５】
0006364000.tif 000006
熱ストレスのための最小必要な合格は、クーポン４枚である。
【０１５４】
表６は、別の接着剤配合物（Ｆ３）を列挙する。表６から理解されるように、Ｆ３組成物は、非常に高い溶融粘度を有していたため、従来のホットメルト接着剤プロセスで用いることができない。対照的に、Ｆ２組成物（上記参照）は、容認可能な溶融粘度を有した。
Ｆ３：２２重量％のＥＯ１９、１８重量％のＡＭＰＬＩＦＹ ＧＲ ２０４、２５重量％のＳＡＳＯＬＷＡＸ Ｈ１、３５重量％のＥＡＳＴＯＴＡＣ Ｈ１００、０．５重量％のＩ１０１０。
【０１５５】
表６：配合物Ｆ３及びＦ２
【表６】
0006364000.tif 000007
【０１５６】
結果の概要
全体として、ＥＯ０７を含んだ接着剤組成物は、例えば熱ストレス、通常のボール紙の繊維引裂、基体１（接着し難い基体）の繊維引裂等、全体の接着剤特性において、顕著な改善を示した。２０重量％、３０重量％及び４０重量％のＥＯ０７を含む組成物は、この基体に対する商業的成功を確実にするに十分に良好であった。現在のＭＡＨ−ｇワックスと比較して、特に高温接着、熱ストレス及び柔軟性について、ＥＯ０７は、全体としてより良好な性能を与える。また、本発明の組成物は、低い溶融粘度を有し、ホットメルト接着剤プロセスに対して許容可能である。
本発明には以下の態様が含まれる。
項１．
Ａ）ｉ）（１７７℃において）５０，０００ｃＰ以下の溶融粘性、
ｉｉ）１．５〜５のＭＷＤ、及び
ｉｉｉ）０．８５５〜０．９００ｇ／ｃｃの密度、の特性を有する無水及び／又はカルボン酸官能化エチレン／アルファオレフィンインターポリマーと、
Ｂ）粘着性付与剤と、
Ｃ）ワックスと
を含む、組成物。
項２．
Ｄ）エチレン／アルファオレフィンインターポリマーを更に含む、項１に記載の組成物。
項３．
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性の少なくとも１つを有する、項２に記載の組成物。
項４．
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性の少なくとも２つを有する、項２又は３に記載の組成物。
項５．
前記成分Ｄのエチレン／アルファオレフィンインターポリマーが、
ｉ）（１７７℃において）５０，０００ｃＰ未満の溶融粘度、
ｉｉ）１．２〜３のＭＷＤ、及び
ｉｉｉ）０．８５５〜０．９００ｇ／ｃｃの密度、の特性を有する、項２〜４のいずれかに記載の組成物。
項６．
前記成分Ａの無水及び／又はカルボン酸官能化エチレン／アルファオレフィンインターポリマーが、０．８７０ｇ／ｃｍ３〜０．８８５ｇ／ｃｍ３の密度を有する、項１〜５のいずれかに記載の組成物。
項７．
前記成分Ａが、組成物の重量に基づき、２０〜６０重量パーセントの量で存在する、項１〜６のいずれかに記載の組成物。
項８．
官能化エチレン／アルファオレフィンコポリマーが、４，０００〜３０，０００ｇ／モルの重量平均分子量（Ｍｗ）を有する、項１〜７のいずれかに記載の組成物。
項９．
項１〜８のいずれかに記載の組成物を含む物品。
項１０．
基体を更に含む、項９に記載の物品。
項１１．
前記基体が、コーティングした基体、再生紙及びこれらの組み合わせからなる群より選択される、項１０に記載の物品。
項１２．
前記基体が、ワックスコーティングしたクラフト紙又はボール紙、ポリエチレンコーティングしたクラフト紙又はボール紙、ＢＯＰＰフィルム積層クラフト紙又はボール紙、ポリプロピレン（ＰＰ）フィルム積層クラフト紙又はボール紙、ＰＥＴフィルム積層クラフト紙又はボール紙、クレーコーティングしたクラフト紙又はボール紙、ラッカーコーティングしたクラフト紙又はボール紙、及びこれらの組み合わせからなる群より選択される、項１０又は１１に記載の物品。